Aqueous coating compsn. comprising addition polymer and rheology modifierThe invention relates to an aqueous coating composition comprising a mixture of 90 to 99% by weight of a film forming binder composition comprising an alkali non-swellable core-shell addition polymer dispersion (I), and 1-10% by weight of a rheology modifying addition polymer dispersion (II). It is required that the total amount of (meth)acrylic acid in 100 parts of the total addition polymer (I) is less than 1.75% by weight . The aqueous coating composition of the present invention can be advantageously used as a base coat in a base coat/clear coat system. This use shows a decrease in strike-in effect compared to previous known base coat/clear systems.Aqueous coating composition comprises the mixture of following component:90 to 99wt% comprise binder for film formation composition that alkalescence can not swelling nuclear-shell addition polymer dispersion (i) andthe rheology modified addition polymer dispersion (ii) of 1-10wt%,the wt% sum of binder for film formation composition that provides and dispersion (ii) is 100wt% always, whereinpolymeric dispersions (i) is by two steps or multi-step emulsion polymerization preparation, and acquisition by the following method, copolymerization in the first step:(1) 60-95 weight part, by the total addition polymer of 100 weight parts (i), monomer mixture a, described monomer mixture a is made of following component:(ⅰ) mixture of forming by following monomer of 65-100mol%:(a) 10-98mol% (methyl) vinylformic acid (ring) alkyl ester, wherein (ring) alkyl contains 4-12 carbon atom,(b) 0-55mol% vinylbenzene,(c) 2-15mol% (methyl) acrylic acid hydroxy alkyl ester and(d) two of 0-20mol% toxilic acid and/or fumaric acid (ring) alkyl ester, wherein (ring) alkyl contains 4-12 carbon atom,monomer (a) and (b), (c) and the mol% sum that (d) provides always 100mol% and(ⅱ) but the another kind copolymerization monoene of 0-35mol% belongs to unsaturated monomer,component (ⅰ) and the mol% sum that (ⅱ) provides always are 100mol% and copolymerization in step subsequently:(2) 5-40 weight part, by the total addition polymer of 100 weight parts (i), monomer mixture b, described monomer mixture b is made of following monomer:(e) 1-10mol% (methyl) vinylformic acid,(f) 2-20mol% (methyl) acrylic acid hydroxy alkyl ester,(g) 0-55mol% vinylbenzene and(h) but the another kind copolymerization monoene of 15-97mol% belongs to unsaturated monomer,monomer (e), (f), (g) and the mol% sum that (h) provides 100mol% always, wherein will neutralize to small part derived from (methyl) acrylic acid carboxylic acid group, obtain non-crosslinked addition polymer i, so (methyl) acrylic acid total amount is lower than 1.75wt% in 100 parts of total addition polymers (i), wherein polymeric dispersions (ii) passes through emulsion polymerization prepared, and obtain: (ⅲ) 99.5-99.99 weight part by the following component of copolymerization, by the total addition polymer of 100 weight parts (ii), monomer mixture c, described monomer mixture c is made of following monomer:(j) 10-80wt% (methyl) vinylformic acid (ring) alkyl ester,(k) 20-50wt% (methyl) vinylformic acid,(m) 0-20wt% (methyl) acrylic acid hydroxy alkyl ester and(n) but the another kind copolymerization monoene of 0-20wt% belongs to unsaturated monomer,monomer (j), (k), (m) and the wt% sum that (n) provides be 100wt% always, (ⅳ) 0.01-0.5 weight part, by the total addition polymer of 100 weight parts (ii), the compound with at least two unsaturated groups wherein will neutralize to small part derived from (methyl) acrylic acid carboxylic acid group.
첨가중합체 및 리올로지 변형제로 이루어진 수성 코팅조성물본 발명은 알칼리 비-팽창성 코어-셸 첨가중합체 분산액(Ⅰ)을 포함하는 막형성 결합조성물 90 내지 99wt.%, 및 리올로지 변형 첨가중합체 분산액(Ⅱ) 1-10wt.%의 혼합물로 이루어진 수성 코팅조성물에 관한 것으로서,전체 첨가중합체(Ⅰ) 100부내 (메트)아크릴산의 전체 양은 1.75wt.% 이하이어야 하며, 본 발명의 수성 코팅조성물은 베이스 코트/클리어 시스템에서 베이스 코트로서 유리하게 사용될 수 있고, 상기와 같이 사용함으로써 이미 공지된 베이스 코트/클리어 시스템에 비해 스트라이크-인 효과가 감소되는 것을 특징으로 한다.알칼리 비-팽창성 코어-셸 첨가중합체 분산액(Ⅰ)으로 이루어진 막형성 결합조성물 90 내지 99wt.%, 및 리올로지 변형 첨가중합체 분산액(Ⅱ) 1-10wt.%의 혼합물(막형성 결합조성물과 분산액(Ⅱ)을 표시하는 wt.%의 합은 항상 100wt.%임)로 이루어지며, 여기에서, 중합체 분산액(Ⅰ)은 에멀젼 중합화에 의해 둘 이상의 단계에서 제조되며, (1)(ⅰ)(a)(시클로)알킬기가 4-12개의 탄소원자를 함유하는 (시클로)알킬 (메트)아크릴레이트 10-98mole%, (b)스티렌 0-55mole%, (c)히드록시 알킬 (메트)아크릴레이트 2-15mole%, 및 (d)(시클로)알킬기가 4-12개의 탄소원자를 함유하는 디(시클로)알킬 말레이트 및/또는 푸마레이트 0-20mole%의 혼합물 65-100mole%(단량체 (a), (b), (c) 및 (d)를 표시하는 mole%의 합은 항상 100mole%임), 및 (ⅱ)다른 공중합가능한 모노에틸렌계 불포화 단량체 0-35mole%로 구성된 단량체 혼합물 A의 60-95중량부(전체 첨가중합체(Ⅰ)의 100중량부 기준부)를 제1 단계에서 공중합화하고, 및 (2)(e)(메트)아크릴산 1-10mole%, (f)히드록시 알킬 (메트)아크릴레이트 2-20mole%, (g)스티렌 0-55mole%, 및 (h)다른 공중합가능한 모노에틸렌계 불포화 단량체 15-97mole%로 구성된 단량체 혼합물 B(단량체 (e), (f), (g) 및 (h)를 표시하는 mole%의 합은 항상 100mole%임)의 5-40중량부(전체 첨가중합체(Ⅰ)의 100중량부 기준부)를 이후단계에서 공중합화함으로써 얻어지며, (메트)아크릴산으로부터 유도된 카르복시산기는 적어도 일부 중화되며, 비-가교성 첨가중합체 Ⅰ을 얻음으로써, 전체 첨가중합체(Ⅰ) 100부내 (메트)아크릴산의 전체 양은 1.75wt.% 이하이며, 상기에서, 중합체 분산액(Ⅱ)은 에멀젼 중합화에 의해 제조되며, (ⅲ)(j)(시클로)알킬 (메트)아크릴레이트 10-80wt.%, (k)(메트)아크릴산 20-50wt.%, (m)히드록시알킬 (메트)아크릴레이트 0-20wt.%, 및 (n)다른 공중합가능한 모노에틸렌계 불포화 단량체 0-20wt.%로 구성된 단량체 혼합물 C(단량체 (j), (k), (m) 및 (n)을 표시하는 wt.%의 합은 항상 100wt.%임)의 99.5-99.99중량부(전체 첨가중합체(Ⅱ)의 100중량부 기준부), 및 (ⅳ)적어도 2개의 불포화기를 갖는 화합물 0.01-0.5중량부(전체 첨가중합체(Ⅱ)의 100중량부 기준부)와의 공중합화에 의해 얻어지며, (메트)아크릴산으로부터 유도된 카르복시산기는 적어도 일부 중화되는, 수성 코팅조성물.